【手続補正書】
【提出日】平成18年12月11日(2006.12.11)
【手続補正１】
【補正対象書類名】明細書
【補正対象項目名】特許請求の範囲
【補正方法】変更
【補正の内容】
【特許請求の範囲】
【請求項１】
木材複合物質の製造方法であって、
Ａ）木材粒子を、
（１）約２．１〜約３．５の官能価、約２５〜３３％のＮＣＯ含有量およびポリイソシアネートの総量を基準に約３０〜９０質量％のモノマー含有量（その内、モノマー含有分は、約５質量％までの２,２'-異性体、約１〜約２０質量％までの２,４'-異性体および約２５〜約６５質量％の４,４'-異性体を含む。）を有するポリメチレンポリ(フェニルイソシアネート)、および
（２）固体レゾール樹脂
から本質的になる、木材複合物質の総量を基準に１〜２５質量％の結合剤組成物（その内、成分Ａ)(２)対成分Ａ)(１)の質量比は、１：３〜１０：１である。）と配合する工程、並びに
Ｂ）工程Ａ）で形成された配合物を成形または圧縮し、木材複合物質を形成する工程
を含む方法。
【請求項２】
木材複合物質の製造方法であって、
Ａ）木材粒子を（２）固体レゾール樹脂と配合する工程、
Ｂ）工程Ａ）で形成した配合物を、（１）約２．１〜約３．５の官能価、約２５〜３３％のＮＣＯ含有量およびポリイソシアネートの総量を基準に約３０〜９０質量％のモノマー含有量（その内、モノマー含有分は、約５質量％までの２,２'-異性体、約１〜約２０質量％までの２,４'-異性体および約２５〜約６５質量％の４,４'-異性体を含む。）を有するポリメチレンポリ(フェニルイソシアネート)を用いて被覆する工程、および
Ｃ）工程Ｂ）で形成した被覆配合物を成形または圧縮する工程
（その内、木材複合物質の総量を基準に成分（１）および（２）が１〜２５質量％であり、成分（２）対成分（１）の質量比が１：３〜１０：１であるような量で成分（１）および（２）は存在する。）
を含む方法。
【手続補正２】
【補正対象書類名】明細書
【補正対象項目名】００６８
【補正方法】変更
【補正の内容】
【００６８】
本発明を例証の目的のために上述において詳細に記載したが、そのような詳細は単に例証の目的のためだけであり、請求項により制限され得る場合を除き、本発明の意図および範囲から外れることなく当業者によりその中で変形することができるものと理解されるべきである。
本発明の好適な実施態様には、以下のものが含まれる。
〔１〕木材複合物質の製造方法であって、
Ａ）木材粒子を、
（１）約２．１〜約３．５の官能価、約２５〜３３％のＮＣＯ含有量およびポリイソシアネートの総量を基準に約３０〜９０質量％のモノマー含有量（その内、モノマー含有分は、約５質量％までの２,２'-異性体、約１〜約２０質量％までの２,４'-異性体および約２５〜約６５質量％の４,４'-異性体を含む。）を有するポリメチレンポリ(フェニルイソシアネート)、および
（２）固体レゾール樹脂
から本質的になる、木材複合物質の総量を基準に１〜２５質量％の結合剤組成物（その内、成分Ａ)(２)対成分Ａ)(１)の質量比は、１：３〜１０：１である。）と配合する工程、並びに
Ｂ）工程Ａ）で形成された配合物を成形または圧縮し、木材複合物質を形成する工程
を含む方法。
〔２〕木材粒子を、木材複合物質の総量を基準に約２〜約１０質量％の結合剤組成物と配合する上記〔１〕に記載の方法。
〔３〕木材粒子を、木材複合物質の総量を基準に約３〜８質量％の結合剤組成物と配合する上記〔１〕に記載の方法。
〔４〕成分Ａ)(２)である固体レゾール樹脂対成分Ａ)(１)であるポリメチレンポリ(フェニルイソシアネート)の質量比が３：１〜７：１である上記〔１〕に記載の方法。
〔５〕Ａ)(１)であるポリメチレンポリ(フェニルイソシアネート)が、２５℃で約２,０００ｃｐｓ未満の粘度を有する上記〔１〕に記載の方法。
〔６〕成分Ａ)(１)であるポリメチレンポリ(フェニルイソシアネート)が、約２．３〜３．０の官能価、約３０〜３３％のＮＣＯ含有量および約４０〜７０％のモノマー含有量を有する上記〔５〕に記載の方法。
〔７〕成分Ａ)(１)であるポリメチレンポリ(フェニルイソシアネート)が約２．４〜２．８の官能価を有し、そのモノマー含有量が、ポリイソシアネートの総量を基準に、１質量％未満の２,２'-ＭＤＩ異性体、５質量％未満の２,４'-ＭＤＩ異性体および約３０〜約６０質量％の４,４'-ＭＤＩ異性体を含む上記〔６〕に記載の方法。
〔８〕成分Ａ)(１)であるポリメチレンポリ(フェニルイソシアネート)が、２．２〜２．４の官能価、約３１．２〜約３２．８％のＮＣＯ含有量およびポリイソシアネートの総量を基準に約５５〜８０質量％のモノマー含有量（その内、モノマー含有分は、約３質量％以下の２,２'-ＭＤＩ異性体、約１５〜約２０質量％までの２,４'-ＭＤＩ異性体および約４０〜約５５質量％の４,４'-ＭＤＩ異性体を含む。）を有する上記〔１〕に記載の方法。
〔９〕成分Ａ)(２)である固体レゾール樹脂が、
（ａ）次式：
【化１０】
2002532292.tif 000001
【化１１】
2002532292.tif 000002
【化１２】
2002532292.tif 000003
〔式中、Ｒは、水素原子またはフェノール性ヒドロキシル基に対しメタ位のフェノールの置換基を表し、前記成分 (ａ)(iii)は混合物中で少量成分である。〕
で表されるジメチロール化合物の混合物、および
（ｂ）一般式：
【化１３】
2002532292.tif 000004
〔式中、
Ｒは、水素原子またはフェノール性ヒドロキシル基に対しメタ位のフェノールの置換基を表し、
Ｘは、水素およびメチロールからなる群からの末端基（メチロール末端基対水素末端基のモル比は、１：１超である。）を表し、
ｍおよびｎは、それぞれ独立に、０〜２０の間の数から選ばれる。〕
で表される前記混合物の高分子量縮合生成物
からなる群から選ばれる化合物を少なくとも１つ含む上記〔１〕に記載の方法。
〔１０〕工程Ａ）で形成した配合物を成形または圧縮する工程Ｂ）が、約２００〜約１,０００ｐｓｉの圧力で約２〜１０分間、および約１２０〜２２５℃の温度で行われる上記〔１〕に記載の方法。
〔１１〕圧力範囲が約３００〜７００ｐｓｉであり、時間範囲が約４〜約８分間であり、温度範囲が約１５０〜２００℃である上記〔１０〕に記載の方法。
〔１２〕木材複合物質の製造方法であって、
Ａ）木材粒子と、（１）約２．１〜約３．５の官能価、約２５〜３３％のＮＣＯ含有量およびポリイソシアネートの総量を基準に約３０〜９０質量％のモノマー含有量（その内、モノマー含有分は、約５質量％までの２,２'-異性体、約１〜約２０質量％の２,４'-異性体および約２５〜約６５質量％の４,４'-異性体を含む。）を有するポリメチレンポリ(フェニルイソシアネート)とを配合する工程、
Ｂ）工程Ａ）で形成した配合物を（２）固体レゾール樹脂を用いて被覆する工程、および
Ｃ）工程Ｂ）で形成した被覆配合物を成形または圧縮する工程
（その内、木材複合物質の総量を基準に成分（１）および（２）が１〜２５質量％であり、成分（２）対成分（１）の質量比が１：３〜１０：１であるような量で成分（１）および（２）は存在する。）
を含む方法。
〔１３〕木材複合物質の総量を基準に、成分（１）および（２）が２〜１０質量％であるような量で成分（１）および（２）が存在する上記〔１２〕に記載の方法。
〔１４〕木材複合物質の総量を基準に、成分（１）および（２）が３〜８質量％であるような量で成分（１）および（２）が存在する上記〔１２〕に記載の方法。
〔１５〕成分（２）である固体レゾール樹脂対成分（１）であるポリメチレンポリ(フェニルイソシアネート)の質量比が３：１〜７：１である上記〔１２〕に記載の方法。
〔１６〕Ａ)(１)であるポリメチレンポリ(フェニルイソシアネート)が、２５℃で約２,０００ｃｐｓ未満の粘度を有する上記〔１２〕に記載の方法。
〔１７〕成分Ａ)(１)であるポリメチレンポリ(フェニルイソシアネート)が、約２．３〜３．０の官能価、約３０〜３３％のＮＣＯ含有量および約４０〜７０％のモノマー含有量を有する上記〔１２〕に記載の方法
〔１８〕木材複合物質の製造方法であって、
Ａ）木材粒子を（２）固体レゾール樹脂と配合する工程、
Ｂ）工程Ａ）で形成した配合物を、（１）約２．１〜約３．５の官能価、約２５〜３３％のＮＣＯ含有量およびポリイソシアネートの総量を基準に約３０〜９０質量％のモノマー含有量（その内、モノマー含有分は、約５質量％までの２,２'-異性体、約１〜約２０質量％までの２,４'-異性体および約２５〜約６５質量％の４,４'-異性体を含む。）を有するポリメチレンポリ(フェニルイソシアネート)を用いて被覆する工程、および
Ｃ）工程Ｂ）で形成した被覆配合物を成形または圧縮する工程
（その内、木材複合物質の総量を基準に成分（１）および（２）が１〜２５質量％であり、成分（２）対成分（１）の質量比が１：３〜１０：１であるような量で成分（１）および（２）は存在する。）
を含む方法。
〔１９〕木材複合物質の総量を基準に、成分（１）および（２）が２〜１０質量％であるような量で成分（１）および（２）が存在する上記〔１８〕に記載の方法。
〔２０〕木材複合物質の総量を基準に、成分（１）および（２）が３〜８質量％であるような量で成分（１）および（２）が存在する上記〔１８〕に記載の方法。
〔２１〕成分（２）である固体レゾール樹脂対成分（１）であるポリメチレンポリ(フェニルイソシアネート)の質量比が３：１〜７：１である上記〔１８〕に記載の方法。
〔２２〕（１）であるポリメチレンポリ(フェニルイソシアネート)が、２５℃で約２,０００ｃｐｓ未満の粘度を有する上記〔１８〕に記載の方法。
〔２３〕成分（１）であるポリメチレンポリ(フェニルイソシアネート)が、約２．３〜３．０の官能価、約３０〜３３％のＮＣＯ含有量および約４０〜７０％のモノマー含有量を有する上記〔１８〕に記載の方法。